(57)【特許請求の範囲】
【請求項１】
プレス金型の表面に形成された損傷部位を含む領域に、先端に向かって縮径するドリルで孔開けをおこなって加工孔を形成し、該ドリルの先端形状に相補的な形状を呈し該加工孔の途中で角度が変化する隅角部を該加工孔に形成する第１のステップ、
前記加工孔にプレス金型と同素材からなり打ち込み方向の先端に外周部が鋭利で中央に向かって窪んでいる隅角部を備えた打込み部材を打ち込み、該打込み部材とその周囲のプレス金型の表面を表面仕上げする第２のステップからなる、プレス金型の表面補修方法。
【発明の詳細な説明】
【技術分野】
【０００１】
本発明はプレス金型の表面補修方法に関するものである。
【背景技術】
【０００２】
プレス金型の表面が損傷した場合の従来の補修方法を図３を参照して説明する。
【０００３】
従来の補修方法は、図３（ａ）で示すように、プレス金型Ｄｉの表面に形成された損傷部位Ｆに対し、図３（ｂ）で示すように、不図示のグラインダーで損傷部位Ｆを荒削りして荒削り部位Ｇを形成する。
【０００４】
次に、図３（ｃ）で示すように、形成された荒削り部位Ｇに対して肉盛溶接Ｗをおこない、最後に図３（ｄ）で示すように、不図示のグラインダーにて表面仕上げする。
【０００５】
図３で示す従来の補修方法では、図３（ｄ）のIV部を拡大した図４で示すように、プレス金型Ｄｉと肉盛溶接Ｗ双方の硬度の相違等により、双方の界面の補修表面に凹部Ｃが生じ易いことが本発明者等によって特定されている。
【０００６】
ここで、特許文献１には、アルミ金型の補修用穴に、溶体化処理あるいは過時効によって軟化した熱処理型アルミ合金からなる補修充填部材を挿入押圧して穴を埋め、その後、時効硬化処理、あるいは溶体化処理後時効硬化処理を行って補修充填部材を硬化させる、アルミ金型の補修方法が開示されている。
【０００７】
一方、特許文献２には、鋳造欠陥部上に固相状態の金属を重合して両者を圧着させ、この圧着部を適正温度に加熱して拡散接合させる鋳造欠陥部の補修方法が開示されている。
【０００８】
さらに、特許文献３には、アルミニウムを重量百分率で10〜50%含有する亜鉛基合金からなる材料を275℃以上の温度で溶体化処理し、水焼入れを施した補修材を200〜270℃の温度に加熱して金型の補修箇所に圧着せしめた後に所望の形状に加工する、金型の補修方法が開示されている。
【先行技術文献】
【特許文献】
【０００９】
【特許文献１】特開平７−２３７２２５号公報
【特許文献２】特開昭５２−１３９６２７号公報
【特許文献３】特開平４−８８１５６号公報
【発明の概要】
【発明が解決しようとする課題】
【００１０】
特許文献１に開示の補修方法によれば、金型加工ミスや設計変更があっても、容易に対処でき、補修部が成形品に転写されないとしている。また、特許文献２に開示の鋳造欠陥部の補修方法によれば、溶接割れや結晶粒の粗大化を阻止でき、補修部とその周辺部の機械的性質の低下を防止できるとしている。さらに、特許文献３に開示の金型の補修方法によれば、溶接欠陥やピンホール等のない金型の補修を容易におこなうことができるとしている。
【００１１】
しかしながら、これらの補修方法によっても、上記する課題、すなわち、プレス金型の補修表面のうち、プレス金型と充填部材の界面やその周辺の補修表面における凹部の発生を解消することは難しい。
【００１２】
本発明は上記する問題に鑑みてなされたものであり、金型の補修表面のうち、金型と補修部材の界面やその周辺の補修表面において凹部が生じないプレス金型の表面補修方法を提供することを目的とする。
【課題を解決するための手段】
【００１３】
前記目的を達成すべく、本発明によるプレス金型の表面補修方法は、プレス金型の表面に形成された損傷部位を含む領域に孔開けをおこなって加工孔を形成する第１のステップ、前記加工孔に打込み部材を打ち込み、該打込み部材とその周囲のプレス金型の表面を表面仕上げする第２のステップからなるものである。
【００１４】
本発明によるプレス金型の表面補修方法は、プレス金型の表面に形成された損傷部位を含む領域に孔開けをおこなった後、加工孔に打込み部材を打ち込んで補修する点に特徴を有するものである。
【００１５】
加工孔に打込み部材を打ち込んだ後、打込み部材とその周囲のプレス金型の表面を表面仕上げすることにより、プレス金型と打込み部材の界面の補修表面において凹部が生じ難くなる。
【００１６】
ここで、「損傷部位を含む領域」とは、損傷部位とその周辺の領域を意味しており、ドリル等で加工孔を形成することで損傷部位は完全に加工孔に包含される。
【００１７】
加工孔に打込まれる打込み部材は、プレス金型と同素材のものが好ましい。加工部位（打込み部材が打込まれた部位）とその周辺で硬度に相違がないことから、表面仕上げ後の双方の界面において凹部が一層生じ難くなり、プレス金型の表面において強度分布が発生し難くなる。
【００１８】
ここで、ドリル等で形成される加工孔を縦断面で見た際に、加工孔がその途中で角度が変化する隅角部を有し、この加工孔に対して、打込み方向の先端に同様に隅角部を備えた打込み部材を打ち込むのが好ましい。
【００１９】
打込み部材の打込みに応じてその先端の隅角部が加工孔の隅角部に係止され、打込み部材がさらに打込まれることで打込み部材の隅角部が塑性変形しながら加工孔の隅角部の内部に埋め込まれていく。
【００２０】
このように、加工孔の隅角部の内部に打込み部材の一部が埋め込まれることでアンカー効果が期待でき、プレス金型に形成された加工孔に対する打込み部材の高い埋め込み強度（接続強度）が奏される。
【００２１】
加工孔への打込み部材の打込みにより、打込み部材の後方端はプレス金型の表面から多少突出した状態となる。そこで、打込み部材の突出部をグラインダー等で削りながら打込み部材の表面とその周辺のプレス金型の表面をたとえば平坦に表面仕上げすることにより、打込み部材とその周辺のプレス金型の界面の補修表面に凹部の無い状態で表面補修をおこなうことができる。
【発明の効果】
【００２２】
以上の説明から理解できるように、本発明のプレス金型の表面補修方法によれば、プレス金型の表面に形成された損傷部位を含む領域に孔開けをおこなった後、加工孔に打込み部材を打ち込んで補修することにより、打込み部材とその周辺のプレス金型の界面の補修表面に凹部の無い状態で表面補修をおこなうことができる。
【図面の簡単な説明】
【００２３】
【図１】（ａ）〜（ｄ）の順に、本発明のプレス金型の表面補修方法を説明したフロー図である。
【図２】（ａ）は図１（ｄ）のIIa部の拡大図であり、（ｂ）は図１（ｄ）のIIb部の拡大図である。
【図３】（ａ）〜（ｄ）の順に、従来のプレス金型の表面補修方法を説明したフロー図である。
【図４】図３（ｄ）のIV部の拡大図である。
【発明を実施するための形態】
【００２４】
以下、図面を参照して本発明のプレス金型の表面補修方法の実施の形態を説明する。なお、図示するプレス金型は、多様な形態のプレス金型の一部を拡大して示したものである。
【００２５】
（プレス金型の表面補修方法の実施の形態）
図１（ａ）〜（ｄ）の順に、本発明のプレス金型の表面補修方法を説明したフロー図である。
【００２６】
図１（ａ）で示すように、プレス金型Ｄｉの一部の表面に損傷部位Ｆが生じており、この損傷部位Ｆとその周辺の領域を含む表面の補修をおこなう。
【００２７】
まず、図１（ｂ）で示すように、損傷部位Ｆを含む領域に対し、ドリルＤｏにてプレス金型Ｄｉの表面から所定深度まで加工孔Ｐを形成する（第１のステップ）。
【００２８】
ここで、ドリルＤｏはその途中から先端に向かって縮径して先端が鋭利な形状を呈しており、図示する縦断面で見た際に、ドリルＤｏの先端は三角形状を呈している。
【００２９】
このようなドリルＤｏを用いることで、形成される加工孔Ｐの先端もドリルＤｏの先端形状に相補的な形状を呈することになり、加工孔Ｐを縦断面で見た際に、その途中で角度が変化する隅角部Ｐ１を具備することになる。
【００３０】
損傷部位Ｆを含む領域に加工孔Ｐが形成されたら、図１（ｃ）で示すように、加工孔Ｐと同程度の直径を有する打込み部材Ａを加工孔Ｐに打込む（Ｘ方向）。
【００３１】
ここで、打込み部材Ａはプレス金型Ｄｉと同素材の金属部材である。このように打込み部材Ａとプレス金型Ｄｉが同素材から形成されていることで双方の硬度も同じになる。
【００３２】
打込み部材Ａを加工孔Ｐに打込むことで表面仕上げ後の双方の界面において凹部が生じ難くなるが、打込み部材Ａとプレス金型Ｄｉが同素材であることにより、双方の界面における凹部は一層生じ難くなる。さらに、プレス金型Ｄｉの表面において強度分布も発生し難くなる。
【００３３】
図１（ｃ）で示すように、打込み部材Ａを加工孔Ｐに打込んだ状態において、打込み部材Ａの後方端はプレス金型Ｄｉの表面から多少突出した状態となる。
【００３４】
次に、図１（ｄ）で示すように、打込み部材Ａの突出部を不図示のグラインダー等で削りながら打込み部材Ａの表面とその周辺のプレス金型Ｄｉの表面をたとえば平坦に表面仕上げする（以上、第２のステップ）。
【００３５】
図示する表面補修方法では、加工孔Ｐに打込み部材Ａを打ち込む方法を適用することにより、打込み部材Ａが打込まれた箇所とその周辺のプレス金型Ｄｉの界面の補修表面に凹部が生じ難くなる。さらに、既述するように、打込み部材Ａがプレス金型Ｄｉと同素材の金属部材であることから、表面仕上げ後の界面やその周辺における凹部は一層生じ難くなる。
【００３６】
したがって、図示する表面補修方法により、図１（ｄ）のIIa部を拡大した図２（ａ）で示すように、打込み部材Ａの補修表面Ｓとその周辺のプレス金型Ｄｉの補修表面Ｓの界面には凹部の無い補修表面が形成される。
【００３７】
また、使用する打込み部材Ａは、その先端の形状において、外周部が鋭利であり、中央に向かってすり鉢状に窪んでいる三次元形状を呈し、図１（ｃ）、（ｄ）で示す縦断面図においては打込み方向に逆三角形状を呈しており、左右に隅角部Ａ１を有している。
【００３８】
このような形状の打込み部材Ａを適用することにより、打込み部材Ａの打込みに応じてその先端の隅角部Ａ１が加工孔Ｐの隅角部Ｐ１に係止され、打込み部材Ａがさらに打込まれることで打込み部材Ａの隅角部Ａ１が塑性変形しながら加工孔Ｐの隅角部Ｐ１の内部に埋め込まれていく。
【００３９】
すなわち、図１（ｄ）のIIb部を拡大した図２（ｂ）で示すように、打込み部材Ａの隅角部Ａ１が塑性変形して塑性変形部Ａ１’が形成され、この塑性変形部Ａ１’が加工孔Ｐの隅角部Ｐ１の内部に埋め込まれる。
【００４０】
塑性変形部Ａ１’が加工孔Ｐの隅角部Ｐ１の内部に埋め込まれることでアンカー効果が期待でき、プレス金型Ｄｉに形成された加工孔Ｐに対する打込み部材Ａの高い埋め込み強度が奏される。
【００４１】
以上、本発明の実施の形態を図面を用いて詳述してきたが、具体的な構成はこの実施形態に限定されるものではなく、本発明の要旨を逸脱しない範囲における設計変更等があっても、それらは本発明に含まれるものである。
【符号の説明】
【００４２】
Ｄｉ…プレス金型、Ｆ…損傷部位、Ｐ…加工孔、Ｐ１…隅角部、Ｄｏ…ドリル、Ａ…打込み部材、Ａ１…隅角部、Ａ１’…塑性変形部、Ｓ…補修表面
【図１】
0006458687.tif 000002
【図２】
0006458687.tif 000003
【図３】
0006458687.tif 000004
【図４】
0006458687.tif 000005